(57)【要約】【課題】抗炎症性ステロイドを患部に効率的にターゲッティングし、薬物徐放性に優れ、かつ気管支肺胞浸潤抑制効果及び気道過敏性抑制効果に優れた気管支喘息治療剤及びアレルギー性鼻炎治療剤を提供すること。【解決手段】抗炎症性ステロイド又はその誘導体を金属イオンにより疎水化し、これをポリ乳酸−ポリエチレングリコールブロック共重合体又はポリ（乳酸／グリコール酸）−ポリエチレングリコールブロック共重合体、更にはこれとポリ乳酸又はポリ（乳酸／グリコール酸）共重合体と作用させることにより得られる抗炎症性ステロイド含有ナノ粒子を有効成分とすることを特徴とする気管支喘息治療剤及びアレルギー性鼻炎治療剤である。【選択図】図２
2008162904.tif 000002
【特許請求の範囲】
【請求項１】
抗炎症性ステロイド又はその誘導体を金属イオンにより疎水化し、これをポリ乳酸−ポリエチレングリコールブロック共重合体又はポリ（乳酸／グリコール酸）−ポリエチレングリコールブロック共重合体と作用させることにより得られる抗炎症性ステロイド含有ナノ粒子を有効成分とすることを特徴とする気管支喘息治療剤及びアレルギー性鼻炎治療剤。
【請求項２】
抗炎症性ステロイド又はその誘導体を金属イオンにより疎水化し、これをポリ乳酸−ポリエチレングリコールブロック共重合体又はポリ（乳酸／グリコール酸）−ポリエチレングリコールブロック共重合体、及びポリ乳酸又はポリ（乳酸／グリコール酸）共重合体と作用させることにより得られる抗炎症性ステロイド含有ナノ粒子を有効成分とすることを特徴とする気管支喘息治療剤及びアレルギー性鼻炎治療剤。
【請求項３】
さらに、塩基性低分子化合物を混合する請求項１又は２に記載の抗炎症性ステロイド含有ナノ粒子を有効成分とすることを特徴とする気管支喘息治療剤及びアレルギー性鼻炎治療剤。
【請求項４】
さらに界面活性剤を配合することからなる請求項１、２又は３に記載の抗炎症性ステロイド含有ナノ粒子を有効成分とすることを特徴とする気管支喘息治療剤及びアレルギー性鼻炎治療剤。
【請求項５】
粒子の直径が２０〜３００ｎｍである請求項１〜４のいずれかに記載の抗炎症性ステロイド含有ナノ粒子を有効成分とすることを特徴とする気管支喘息治療剤及びアレルギー性鼻炎治療剤。
【請求項６】
粒子の直径が５０〜２００ｎｍである請求項１〜４のいずれかに記載の抗炎症性ステロイド含有ナノ粒子を有効成分とすることを特徴とする気管支喘息治療剤及びアレルギー性鼻炎治療剤。
【請求項７】
金属イオンが、亜鉛イオン、鉄イオン、銅イオン、ニッケルイオン、ベリリウムイオン、マンガンイオン又はコバルトイオンの１種又は２種以上である請求項１、２又は３に記載の抗炎症性ステロイド含有ナノ粒子を有効成分とすることを特徴とする気管支喘息治療剤及びアレルギー性鼻炎治療剤。
【請求項８】
抗炎症性ステロイド又はその誘導体が、前記金属イオンにより疎水化されるためのリン酸基、硫酸基又はカルボキシル基を有していることを特徴とする請求項１、２又は３に記載の抗炎症性ステロイド含有ナノ粒子を有効成分とすることを特徴とする気管支喘息治療剤及びアレルギー性鼻炎治療剤。
【請求項９】
炎症性ステロイド又はその誘導体が、リン酸ベタメタゾン、リン酸デキサメタゾン、リン酸プレドニゾロン、リン酸ヒドロコルチゾン、コハク酸プレドニゾロン又はコハク酸ヒドロコルチゾンである請求項１、２、３又は８に記載の抗炎症性ステロイド含有ナノ粒子を有効成分とすることを特徴とする気管支喘息治療剤及びアレルギー性鼻炎治療剤。
【請求項１０】
ポリ乳酸−ポリエチレングリコールブロック共重合体又はポリ（乳酸／グリコール酸）−ポリエチレングリコールブロック共重合体の重量平均分子量が３,０００〜２０,０００である請求項１、２又は３に記載の抗炎症性ステロイド含有ナノ粒子を有効成分とすることを特徴とする気管支喘息治療剤及びアレルギー性鼻炎治療剤。
【請求項１１】
塩基性低分子化合物が、（ジメチルアミノ）ピリジン、ピリジン、ピペリジン、ピリミジン、ピラジン、ピリダジン、キノリン、キヌクリジン、イソキノリン、ビス（ジメチルアミノ）ナフタレン、ナフチルアミン、モルホリン、アマンタジン、アニリン、スペルミン、スペルミジン、ヘキサメチレンジアミン、プトレシン、カダベリン、フェネチルアミン、ヒスタミン、ジアザビシクロオクタン、ジイソプロピルエチルアミン、モノエタノールアミン、ジエタノールアミン、トリエタノールアミン、エチルアミン、ジエチルアミン、トリエチルアミン、メチルアミン、ジメチルアミン、トリメチルアミン、トリエチレンジアミン、ジエチレントリアミン、エチレンジアミン、トリメチレンジアミンから選択される１種又は２種以上のものである請求項３に記載の抗炎症性ステロイド含有ナノ粒子を有効成分とすることを特徴とする気管支喘息治療剤及びアレルギー性鼻炎治療剤。
【請求項１２】
界面活性剤が、ホスファチジルコリン、ポリオキシエチレン（２０）ソルビタンモノオレート、ポリオキシエチレン（２０）ソルビタンモノラウレート、ポリオキシエチレン（２０）ソルビタンモノステアレート、ポリオキシエチレン（２０）ソルビタンモノパルミテート、ポリオキシエチレン（２０）ソルビタントリオレート、ポリオキシエチレン（８０）オクチルフェニルエーテル、ポリオキシエチレン（２０）コレステロールエステル、脂質−ポリエチレングリコール、ポリオキシエチレン硬化ヒマシ油及び脂肪酸−ポリエチレングリコール共重合体から選択される１種又は２種以上のものである請求項４に記載の抗炎症性ステロイド含有ナノ粒子を有効成分とすることを特徴とする気管支喘息治療剤及びアレルギー性鼻炎治療剤。
【発明の詳細な説明】
【技術分野】
【０００１】
本発明は気管支喘息治療剤及びアレルギー性鼻炎治療剤に関し、さらに詳しくは抗炎症性ステロイド含有ナノ粒子を含有する気管支喘息治療剤及びアレルギー性鼻炎治療剤に関する。
【背景技術】
【０００２】
気管支喘息は慢性気道炎症、気道反応性の亢進、可逆性の気道狭窄の３つを特徴とする疾患である。慢性気道炎症は好酸球浸潤を中心としており、この炎症惹起にはTh2サイトカインが重要な働きをしていることが動物モデル及びヒトにおいて示されてきた（非特許文献１及び２）。また、花粉症やハウスダスト（ダニ）によるアレルギー性鼻炎も同じＩ型アレルギーにより起こるもので、発症機序もほぼ同様である。
【０００３】
一方では、one airway one diseaseという概念のもとに花粉、ハウスダスト（ダニ）などによる鼻アレルギーと喘息を同時に治療する必要性も議論されている。抗炎症性ステロイドは現在最も強力な抗炎症薬であり、吸入ステロイド薬の普及により喘息治療は一段と進歩を遂げた。しかし、既に気道のリモデリングを発症し、難治化した場合には現存のステロイド剤では効果が期待できないという問題点が存在する。
また、急性発作に抗炎症性ステロイドを使用する場合は、全身ステロイド薬の投与を余儀なくされるが、その場合には副作用が問題となり改良が必要である。
したがって、以上の点を改善する、抗炎症性ステロイド剤が望まれているのが現状である。
【０００４】
従来から、乳酸・グリコール酸共重合体（以後、「ＰＬＧＡ」と記す場合もある）、又は乳酸重合体（以後、「ＰＬＡ」と記す場合もある）のマイクロ粒子ないしナノ粒子に薬物を封入する研究が種々行われている。
【０００５】
例えば、米国特許第４６５２４４１号公報（特許文献１）には、生物活性ポリペプチドを含有するＰＬＧＡ等のマイクロカプセル及びその製法が開示されている。また、特表平１０−５１１９５７号公報（特許文献２）には、種々の薬物を含有する血管内投与可能なＰＬＧＡ等のナノ粒子が開示されている。さらに、特開平８−２１７６９１号公報（特許文献３）には、水溶性ペプチド性生理活性物質の水不溶性又は水難溶性多価金属塩を、ＰＬＧＡ等のマイクロカプセルに封入した徐放性製剤が開示されている。
【０００６】
しかしながら、これらの先行特許においては、抗炎症性ステロイドを金属イオンにより疎水化したのち、ＰＬＡ又はＰＬＧＡとポリエチレングリコール（以後、「ＰＥＧ」と記す場合もある）とを結合したＰＬＡ−ＰＥＧブロック共重合体又はＰＬＧＡ−ＰＥＧブロック共重合体に封入することについてはなんら言及されていない。
【０００７】
本特許出願人による出願である国際公開ＷＯ２００３／１０１４９３号公報（特許文献４）には、薬物をＰＬＧＡ又はＰＬＡの微粒子に封入し、当該微粒子の表面に界面活性剤を吸着させた製剤が記載されている。また、同じく本特許出願人による出願である国際公開ＷＯ２００４／８４８７１号公報（特許文献５）には、金属イオンにより疎水化した水溶性非ペプチド性低分子医薬品をＰＬＧＡ又はＰＬＡナノ粒子に封入し、当該ナノ粒子の表面に界面活性剤を吸着させた製剤が記載されている。
【０００８】
しかしながら、特許文献４に開示されている微粒子は薬物の封入率が低く、初期バーストを生じるため徐放性が不充分であり、また、特許文献５に開示されているナノ粒子は封入率が向上され、初期バーストが改善されたものの、静脈投与において薬物が肝臓に滞留するという不都合が生じた。
【０００９】
ポリ乳酸又はポリ（乳酸／グリコール酸）共重合体とポリエチレングリコールとからなるブロックコポリマーに関しては、特開昭５８−１９１７１４号公報（特許文献６）に親水性ポリマーであるポリエチレングリコールと、疎水性ポリマーであるポリ乳酸とのブロックコポリマーについて記載されており、また特開平９−１５７３６８号公報（特許文献７）にポリ乳酸−ポリエチレングリコールーポリ乳酸からなる三元ブロック共重合体の精製方法が記載されている。
【００１０】
ポリ乳酸又はポリ（乳酸／グリコール酸）共重合体とポリエチレングリコールとからなるブロックコポリマーを医薬組成物の素材として利用した例としては、特開平２−７８６２９号公報（特許文献８）には、乳酸及び／又はグリコール酸の共重合体とポリエチレングリコールとの共重合体にポリペプタイドを含有された医薬組成物が記載されており、特開平９−１５１１３６号公報（特許文献９）には、ポリ乳酸−ポリエチレングリコール共重合体と蛋白質の含有溶液について記載されている。
【００１１】
しかしながら、抗炎症性ステロイドを金属イオンにより疎水化し、これをポリ乳酸−ポリエチレングリコールブロック共重合体、又はポリ（乳酸／グリコール酸）−ポリエチレングリコールブロック共重合体と作用させることにより得られる抗炎症性ステロイドを含有するナノ粒子及び当該ナノ粒子を有効成分とする気管支喘息治療剤及びアレルギー性鼻炎治療剤については知られていない。
【００１２】
したがって、抗炎症性ステロイドを金属イオンにより疎水化し、これをポリ乳酸−ポリエチレングリコールブロック共重合体又はポリ（乳酸／グリコール酸）−ポリエチレングリコールブロック共重合体のナノ粒子に封入することにより、患部ターゲッティング及び徐放性に優れ、なおかつ気管支肺胞浸潤抑制効果及び気道過敏性抑制効果を有する気管支喘息治療剤については知られていない。また、花粉症やハウスダスト（ダニ）によるアレルギー性鼻炎も同じＩ型アレルギーにより起こるものであり、発症機序もほぼ同様であるので、気管支肺胞浸潤抑制効果及び気道過敏性抑制効果を有するものであればアレルギー性鼻炎治療剤として有用である。
【００１３】
【特許文献１】米国特許第４６５２４４１号公報
【特許文献２】特表平１０−５１１９５７号公報
【特許文献３】特開平８−２１７６９１号公報
【特許文献４】国際公開ＷＯ２００３／１０１４９３号公報
【特許文献５】国際公開ＷＯ２００４／８４８７１号公報
【特許文献６】特開昭５８−１９１７１４号公報
【特許文献７】特開平９−１５７３６８号公報
【特許文献８】特開平２−７８６２９号公報
【特許文献９】特開平９−１５１１３６号公報
【非特許文献１】N. Engl. J. Med., 1992; 326(5): 298-304
【非特許文献２】Mol. Immunol., 2002; 38(12-13); 881-5
【非特許文献３】Cell Immunol., 2002 Oct; 219(2): 92-7
【発明の開示】
【発明が解決しようとする課題】
【００１４】
本発明は、上記の現状に鑑み、抗炎症性ステロイドを患部に効率的にターゲッティングし、薬物徐放性に優れ、かつ気管支肺胞浸潤抑制効果及び気道過敏性抑制効果に優れた気管支喘息治療剤及びアレルギー性鼻炎治療剤を提供することを課題とする。
【００１５】
かかる課題を解決するべく、本発明者らは鋭意検討した結果、抗炎症性ステロイド又はその誘導体を金属イオンにより疎水化し、ポリ乳酸−ポリエチレングリコールブロック共重合体又はポリ（乳酸／グリコール酸）−ポリエチレングリコールブロック共重合体のナノ粒子に封入したナノ粒子が、抗炎症性ステロイドを患部に効率的にターゲッティングし、薬物徐放性に優れ、かつ気管支肺胞浸潤抑制効果及び気道過敏性抑制効果に優れていることから、気管支喘息治療剤及びアレルギー性鼻炎治療剤となり得ることを確認し、本発明を完成するに至った。
【課題を解決するための手段】
【００１６】
したがって本発明は、患部ターゲッティング及び徐放性に優れ、肝臓集積を低減することにより副作用を軽減し、さらに血中滞留性に優れ、かつ気管支肺胞浸潤抑制効果及び気道過敏性抑制効果に優れた抗炎症性ステロイド含有ナノ粒子を有効成分とする気管支喘息治療剤及びアレルギー性鼻炎治療剤を提供する。
【００１７】
より具体的には、本発明は以下の構成からなる。すなわち、
（１）抗炎症性ステロイド又はその誘導体を金属イオンにより疎水化し、これをポリ乳酸−ポリエチレングリコールブロック共重合体又はポリ（乳酸／グリコール酸）−ポリエチレングリコールブロック共重合体と作用させることにより得られる抗炎症性ステロイド含有ナノ粒子を有効成分とすることを特徴とする気管支喘息治療剤及びアレルギー性鼻炎治療剤；
（２）抗炎症性ステロイド又はその誘導体を金属イオンにより疎水化し、これをポリ乳酸−ポリエチレングリコールブロック共重合体又はポリ（乳酸／グリコール酸）−ポリエチレングリコールブロック共重合体、及びポリ乳酸又はポリ（乳酸／グリコール酸）共重合体と作用させることにより得られる抗炎症性ステロイド含有ナノ粒子を有効成分とすることを特徴とする気管支喘息治療剤及びアレルギー性鼻炎治療剤；
（３）さらに、塩基性低分子化合物を混合することを特徴とする上記１又は２に記載の抗炎症性ステロイド含有ナノ粒子を有効成分とすることを特徴とする気管支喘息治療剤及びアレルギー性鼻炎治療剤；
（４）さらに界面活性剤を配合することからなる上記１、２又は３に記載の抗炎症性ステロイド含有ナノ粒子を有効成分とすることを特徴とする気管支喘息治療剤及びアレルギー性鼻炎治療剤；
（５）粒子の直径が２０〜３００ｎｍ、好ましくは５０〜２００ｎｍである上記１〜４のいずれかに記載の抗炎症性ステロイド含有ナノ粒子を有効成分とすることを特徴とする気管支喘息治療剤及びアレルギー性鼻炎治療剤；
（６）金属イオンが、亜鉛イオン、鉄イオン、銅イオン、ニッケルイオン、ベリリウムイオン、マンガンイオン又はコバルトイオンの１種又は２種以上である上記１、２又は３に記載の抗炎症性ステロイド含有ナノ粒子を有効成分とすることを特徴とする気管支喘息治療剤及びアレルギー性鼻炎治療剤；
（７）抗炎症性ステロイド又はその誘導体が、前記金属イオンにより疎水化されるためリン酸基、硫酸基又はカルボキシル基を有していることを特徴とする上記１、２又は３に記載の抗炎症性ステロイド含有ナノ粒子を有効成分とすることを特徴とする気管支喘息治療剤及びアレルギー性鼻炎治療剤；
（８）抗炎症性ステロイド又はその誘導体が、リン酸ベタメタゾン、リン酸デキサメタゾン、リン酸プレドニゾロン、リン酸ヒドロコルチゾン、コハク酸プレドニゾロン又はコハク酸ヒドロコルチゾンである上記１、２、３又は７に記載の抗炎症性ステロイド含有ナノ粒子を有効成分とすることを特徴とする気管支喘息治療剤及びアレルギー性鼻炎治療剤；
（９）ポリ乳酸−ポリエチレングリコールブロック共重合体又はポリ（乳酸／グリコール酸）−ポリエチレングリコールブロック共重合体の重量平均分子量が３,０００〜２０,０００である上記１、２又は３に記載の抗炎症性ステロイド含有ナノ粒子を有効成分とすることを特徴とする気管支喘息治療剤及びアレルギー性鼻炎治療剤；
（１０）塩基性低分子化合物が、（ジメチルアミノ）ピリジン、ピリジン、ピペリジン、ピリミジン、ピラジン、ピリダジン、キノリン、キヌクリジン、イソキノリン、ビス（ジメチルアミノ）ナフタレン、ナフチルアミン、モルホリン、アマンタジン、アニリン、スペルミン、スペルミジン、ヘキサメチレンジアミン、プトレシン、カダベリン、フェネチルアミン、ヒスタミン、ジアザビシクロオクタン、ジイソプロピルエチルアミン、モノエタノールアミン、ジエタノールアミン、トリエタノールアミン、エチルアミン、ジエチルアミン、トリエチルアミン、メチルアミン、ジメチルアミン、トリメチルアミン、トリエチレンジアミン、ジエチレントリアミン、エチレンジアミン、トリメチレンジアミンから選択される１種又は２種以上のものである上記３に記載の抗炎症性ステロイド含有ナノ粒子を有効成分とすることを特徴とする気管支喘息治療剤及びアレルギー性鼻炎治療剤；
（１１）界面活性剤が、ホスファチジルコリン、ポリオキシエチレン（２０）ソルビタンモノオレート、ポリオキシエチレン（２０）ソルビタンモノラウレート、ポリオキシエチレン（２０）ソルビタンモノステアレート、ポリオキシエチレン（２０）ソルビタンモノパルミテート、ポリオキシエチレン（２０）ソルビタントリオレート、ポリオキシエチレン（８０）オクチルフェニルエーテル、ポリオキシエチレン（２０）コレステロールエステル、脂質−ポリエチレングリコール、ポリオキシエチレン硬化ヒマシ油及び脂肪酸−ポリエチレングリコール共重合体から選択される１種又は２種以上のものである上記４に記載の抗炎症性ステロイド含有ナノ粒子を有効成分とすることを特徴とする気管支喘息治療剤及びアレルギー性鼻炎治療剤；
【００１８】
すなわち本発明は、抗炎症性ステロイド又はその誘導体を金属イオンにより疎水化し、この疎水化された薬物を、ポリ乳酸−ポリエチレングリコール共重合体又はポリ（乳酸／グリコール酸）−ポリエチレングリコール共重合体と作用させることによりナノ粒子に封入した抗炎症性ステロイド含有ナノ粒子を有効成分とする気管支喘息治療剤及びアレルギー性鼻炎治療剤を提供することを特徴とする。
【発明の効果】
【００１９】
本発明が提供する気管支喘息治療剤及びアレルギー性鼻炎治療剤は、抗炎症性ステロイドを患部ターゲッティングし、薬物の徐放性に優れ、かつ気管支肺胞浸潤抑制効果及び気道過敏性抑制効果に優れている。したがって、これまで十分に達成されていなかった抗炎症性ステロイドのターゲッティング及び徐放性を向上させるので、気管支喘息治療効果及び花粉症、ハウスダスト（ダニ）などのアレルギー性鼻炎治療効果に優れた薬剤である。
【発明を実施するための最良の形態】
【００２０】
本発明の一つの態様である気管支喘息治療剤及びアレルギー性鼻炎治療剤は、抗炎症性ステロイド又はその誘導体を金属イオンにより疎水化し、この疎水化した薬物をポリ乳酸−ポリエチレングリコールブロック共重合体又はポリ（乳酸／グリコール酸）−ポリエチレングリコールブロック共重合体と作用させることにより得られる。
また、界面活性剤を配合してもよく、界面活性剤を配合することにより、生成したナノ粒子を安定化することにより作製された抗炎症性ステロイドを含有するナノ粒子を有効成分とする。
【００２１】
また、本発明の別の態様である気管支喘息治療剤及びアレルギー性鼻炎治療剤は、抗炎症性ステロイド又はその誘導体を金属イオンにより疎水化し、この疎水化した薬物をポリ乳酸−ポリエチレングリコールブロック共重合体又はポリ（乳酸／グリコール酸）−ポリエチレングリコールブロック共重合体、及びポリ乳酸又はポリ（乳酸／グリコール酸）共重合体と作用させることにより得られる抗炎症性ステロイドを含有するナノ粒子を有効成分とする。
【００２２】
上記の抗炎症性ステロイド含有ナノ粒子にあっても、界面活性剤を配合してもよく、界面活性剤を配合することにより、生成したナノ粒子を安定化し、粒子間の凝集を抑止することができる。
【００２３】
上記により提供される本発明の気管支喘息治療剤及びアレルギー性鼻炎治療剤は、錠剤、散剤、顆粒剤、カプセル剤などの経口投与製剤とするか、または静脈注射用製剤、局所注射用製剤、点鼻剤、点眼剤、吸入剤、噴霧剤などの非経口投与用製剤とすることにより、投与することができる。
【００２４】
本発明が提供する気管支喘息治療剤及びアレルギー性鼻炎治療剤の有効成分である抗炎症性ステロイド含有ナノ粒子は、以下のとおり作製することができる。
すなわち、抗炎症性ステロイド又はその誘導体と金属イオンを、有機溶媒又は含水有機溶媒の溶媒中で混合して疎水性薬物とし、この混合液中にポリ乳酸−ポリエチレングリコールブロック共重合体又はポリ（乳酸／グリコール酸）−ポリエチレングリコールブロック共重合体を加えて攪拌し、この溶液を水中に添加、拡散することにより調製することができる。
【００２５】
また、ポリ乳酸−ポリエチレングリコールブロック共重合体又はポリ（乳酸／グリコール酸）−ポリエチレングリコールブロック共重合体を溶媒に溶解した溶液と、抗炎症性ステロイドの水溶液、及び金属イオン水溶液を同時に加えて混合しても同様のナノ粒子を調製することができる。
【００２６】
使用される金属イオンとしては、亜鉛イオン、鉄イオン、銅イオン、ニッケルイオン、ベリリウムイオン、マンガンイオン、コバルトイオンのいずれかであり、それらの水溶性金属塩の１種又は２種以上が使用される。そのなかでも好ましくは亜鉛イオン、鉄イオンであり、塩化亜鉛、塩化鉄などが好ましく使用できる。
【００２７】
上記の反応に使用される溶媒としては、アセトン、アセトニトリル、エタノール、メタノール、プロパノール、ジメチルホルムアミド、ジメチルスルホキシド、ジオキサンなどの有機溶媒、あるいはこれらの含水溶媒であり、アセトン、ジメチルホルムアミドが好ましい。
【００２８】
抗炎症性ステロイド又はその誘導体は、上記の金属イオンと結合して疎水化され易いように分子内にリン酸基、硫酸基又はカルボキシル基を有していることが好ましい。
【００２９】
そのような抗炎症性ステロイド又はその誘導体としては、リン酸ベタメタゾン、リン酸デキサメタゾン、リン酸プレドニゾロン、リン酸ヒドロコルチゾン、コハク酸プレドニゾロン、コハク酸ヒドロコルチゾンなどであるがこれらに限定されるものではない。
【００３０】
ポリ乳酸−ポリエチレングリコールブロック共重合体（ＰＬＡ−ＰＥＧ）、又はポリ（乳酸／グリコール酸）−ポリエチレングリコールブロック共重合体（ＰＬＧＡ−ＰＥＧ）は、ＰＬＡ又はＰＬＧＡ（ブロックＡという）とＰＥＧ（ブロックＢという）とを、エチレンジメチルアミノプロピルカルボジイミドなどの縮合剤のもとで反応させることにより、生成することができるが、市販されている同様のブロック共重合体を使用してもよい。
【００３１】
ブロック共重合体の構成としてはＡ−Ｂタイプ、Ａ−Ｂ−Ａタイプ、Ｂ−Ａ−Ｂタイプのいずれであっても本発明の目的を達成することができる。また、これらのブロック共重合体の重量平均分子量は３，０００〜２０，０００であることが好ましい。
【００３２】
また、本発明の気管支喘息治療剤及びアレルギー性鼻炎治療剤の有効成分である抗炎症性ステロイド含有ナノ粒子は、ポリ乳酸−ポリエチレングリコールブロック共重合体又はポリ（乳酸／グリコール酸）−ポリエチレングリコールブロック共重合体と同時に、さらにポリ乳酸又はポリ（乳酸／グリコール酸）共重合体を配合してもよい。配合するポリ乳酸又はポリ（乳酸／グリコール酸）共重合体の混合比を高くすると、大きなナノ粒子が生成され、かつ薬物のナノ粒子への封入率が増加する傾向にある。
【００３３】
この場合において、さらに塩基性低分子化合物を混合すると、薬物のナノ粒子への封入率が増加し、１０％程度まで封入することができる。
このような塩基性低分子化合物としては（ジメチルアミノ）ピリジン、ピリジン、ピペリジン、ピリミジン、ピラジン、ピリダジン、キノリン、キヌクリジン、イソキノリン、ビス（ジメチルアミノ）ナフタレン、ナフチルアミン、モルホリン、アマンタジン、アニリン、スペルミン、スペルミジン、ヘキサメチレンジアミン、プトレシン、カダベリン、フェネチルアミン、ヒスタミン、ジアザビシクロオクタン、ジイソプロピルエチルアミン、モノエタノールアミン、ジエタノールアミン、トリエタノールアミン、エチルアミン、ジエチルアミン、トリエチルアミン、メチルアミン、ジメチルアミン、トリメチルアミン、トリエチレンジアミン、ジエチレントリアミン、エチレンジアミン、トリメチレンジアミン等を挙げることができ、好ましくは、２級又は３級アミン類であり、ジエタノールアミンが特に好ましい。
【００３４】
かくして調製された抗炎症性ステロイド含有ナノ粒子に界面活性剤を配合してもよく、界面活性剤を配合することにより、生成したナノ粒子を安定化し、かつ粒子間の凝集を抑制することができる。したがって、ナノ粒子を含有する製剤の製剤化工程にとって好ましいものとなる。
【００３５】
使用される界面活性剤としては、ホスファチジルコリン、ポリオキシエチレン（２０）ソルビタンモノオレート、ポリオキシエチレン（２０）ソルビタンモノラウレート、ポリオキシエチレン（２０）ソルビタンモノステアレート、ポリオキシエチレン（２０）ソルビタンモノパルミテート、ポリオキシエチレン（２０）ソルビタントリオレート、ポリオキシエチレン（８０）オクチルフェニルエーテル、ポリオキシエチレン（２０）コレステロールエステル、脂質−ポリエチレングリコール、ポリオキシエチレン硬化ヒマシ油及び脂肪酸−ポリエチレングリコール共重合体等をあげることができ、これらの界面活性剤からから選択される１種又は２種以上を使用するのが好ましい。
【００３６】
本発明が提供する抗炎症性ステロイド含有ナノ粒子にあっては、その粒子の直径は２０〜３００ｎｍの範囲内であり、好ましくは５０〜２００ｎｍである。
【００３７】
かくして調製した本発明の抗炎症性ステロイド含有ナノ粒子は、ナノ粒子の溶液又は懸濁液を、遠心分離、限外濾過、ゲル濾過、フィルター濾過、ファイバー透析などにより適宜精製した後、凍結乾燥して取得、保存される。
【００３８】
その際、凍結乾燥した製剤を再懸濁して投与できるようにするため安定化剤及び／又は分散化剤を加えて凍結乾燥されることが好ましく、そのような安定化剤、分散化剤としてはショ糖、トレハロース、カルボキシメチルセルロースナトリウムなどが好ましく使用される。
【００３９】
本発明が提供する抗炎症性ステロイド含有ナノ粒子を有効成分とする気管支喘息治療剤及びアレルギー性鼻炎治療剤は、錠剤、散剤、顆粒剤、カプセル剤などの経口投与製剤、または静脈注射用製剤、局所注射用製剤、点鼻剤、点眼剤、吸入剤、噴霧剤などの非経口投与用製剤の医薬品として使用され、なかでも静脈注射用製剤とすることで、当該ナノ粒子の特性、効果をより良く発揮することができる。
【００４０】
これらの経口投与製剤及び非経口投与用製剤の調製に使用される基剤、その他の添加剤成分としては、製剤学的に許容され、使用されている各種基剤、成分を挙げることができる。具体的には、結晶性セルロース、単糖類、二糖類、糖アルコール類、多糖類などの糖類；ヒドロキシエチルセルロース、ヒドロキシプロピルセルロース、メチルセルロースなどの高分子添加剤；イオン性又は非イオン性界面活性剤；などが剤型に応じて適宜選択され、使用することができる。
［製造例］
【００４１】
以下に本発明の気管支喘息治療剤及びアレルギー性鼻炎治療剤の有効成分である抗炎症性ステロイド含有ナノ粒子の製造例について説明するが、これらの製造例に限定されるものではない。
【００４２】
製造例１：ＰＬＡ／ＰＬＧＡ−ＰＥＧブロック共重合体の合成
ＰＥＧ（日本油脂社製、末端がメトキシ基及びＯＨ基、Ｍｗ5250）２ｇ、DL−Lactide（東京化成社製、１００ｇ／Ｌの濃度で酢酸エチルに溶解し、−４０℃で一晩再結晶させて得たもの）２〜６ｇ、及びオクチル酸スズ（０．５％重量）を重合管に加え十分に混合し、油圧ポンプにて脱気を行った。その後、オイルバスにて１２５℃で加熱・溶解し、溶解後１６０℃に昇温させ、３〜５時間放置した。反応物を冷却後、２０ｍＬのジクロロメタンに溶解し、次いで氷冷した大量のイソプロパノールに徐々に添加することで再沈殿させた。沈殿物を水に懸濁し、凍結乾燥してＰＬＡ−ＰＥＧブロック共重合体を得た。
得られたＰＬＡ−ＰＥＧブロック共重合体は、ＧＰＣ［ゲル濾過クロマトグラフィ、溶媒：ジメチルホルムアミド（１０ｍＭ塩化リチウムを含む）］及びプロトンＮＭＲにより解析した。
LactideとＰＥＧとの仕込み重量比における生成したＰＬＡ−ＰＥＧブロック共重合体の各分子量、及びＰＬＡ／ＰＥＧ重量比を表１に示した。
反応率は約６０％程度であり、仕込み比に応じ反応物の分子量の増大がみられた。
【００４３】
表１：重合反応によるＰＬＡ−ＰＥＧブロック共重合体の合成
【００４４】
【表１】
2008162904.tif 000003
Ｍｎ：数平均分子量、Ｍｗ：重量平均分子量
【００４５】
また、Glycolide（Purac biochem社製）とラクチドの混合物を用い、同様に反応を行うことによりＰＬＧＡ−ＰＥＧブロック共重合体を得た。
【００４６】
製造例２：ステロイド封入ＰＬＡ−ＰＥＧブロック共重合体ナノ粒子の製造法
製造例１で合成したＰＬＡ−ＰＥＧブロック共重合体、及びＰＬＡ（和光純薬工業社製）を総重量として５０ｍｇ秤量し、アセトン１ｍＬを加えて溶解した。この溶液に、ジエタノールアミン７．５ｍｇをアセトン５００μＬに溶解した溶液を添加し、次いで１Ｍ塩化亜鉛水溶液６８μＬを加えて軽く混和した。直ちにリン酸ベタメタゾンＮａ水溶液２８．６μＬ（３５０ｍｇ／ｍＬ）を加えてよく混和させ、室温にて３０分間程度静置した。５０ｍＬのサンプル瓶に２５ｍＬの水を入れ２ｃｍのスターラーバーで攪拌し、そこに、２５Ｇ注射針をつけた３ｍＬシリンジにて上記の反応溶液を徐々に滴下した（スターラー回転数：１０００ｒｐｍ、注射針：２６Ｇ、シリンジ：ニプロ３ｍＬ、滴下速度：４８ｍＬ／ｈｒ）。滴下終了１〜２分後に、０．５Ｍクエン酸ナトリウム水溶液（ｐＨ７）５００μＬ及びＴｗｅｅｎ８０（２００ｍｇ／ｍＬ）水溶液を１２５μＬ加えた。限外濾過（YM-50、アミコン社製）にて濃縮後、Ｔｗｅｅｎ８０（１ｍｇ／ｍＬ）水溶液を２０ｍＬ添加し、再び濃縮を行った（これを２回繰り返した）。次いで、遠心（１０００ｒｐｍ／５分）にて凝集塊を除去し、動的光散乱測定装置（ＤＬＳ）で粒子径の測定を行い、ナノ粒子内のリン酸ベタメタゾン（ＢＳＰ）の封入率をＨＰＬＣで定量した。
ジエタノールアミン量を変えて調製したナノ粒子におけるＢＳＰの封入率を表２に示し、ブロック共重合体とＰＬＡの混合比と、ＰＬＡの混合比を変えて調製したナノ粒子の粒径及びＢＳＰの封入率を表３及び表４に示した。
【００４７】
表２：ジエタノールアミン量を変えて調製したナノ粒子のＢＳＰ封入率
【００４８】
【表２】
2008162904.tif 000004
【００４９】
表３：ブロック共重合体とＰＬＡの混合比を変えて調製したナノ粒子の粒径及びＢＳＰ封入率（表１のブロック共重合体Ｎｏ．１を使用）
【００５０】
【表３】
2008162904.tif 000005
【００５１】
表４：ブロック共重合体とＰＬＡの混合比を変えて調製した粒子の粒径及びＢＳＰ封入率（表１のブロック共重合体Ｎｏ．２を使用）
【００５２】
【表４】
2008162904.tif 000006
【００５３】
ジエタノールアミン量を変えて調製した粒子の粒径は１００〜1２０ｎｍ程度であった。また、表２に示した結果から判明するように、ＢＳＰの封入率はジエタノールアミンの量に影響され、ジエタノールアミンの量を増加することにより封入率が上昇した。
さらに、表３及び表４に示した結果から判るように、ＰＬＡ−ＰＥＧブロック共重合体とＰＬＡとの全ＰＬＡ量に対するＰＬＡ−ＰＥＧブロック共重合中のＰＬＡの割合を増加させると、ナノ粒子の粒径は小さくなり、ＢＳＰの封入率が低下した。
【実施例】
【００５４】
以下に、本発明の気管支喘息治療剤及びアレルギー性鼻炎治療剤について、（１）薬物の肺残存性、（２）気管支肺胞炎症細胞浸潤、（３）気道過敏性について試験を行った。
【００５５】
（１）薬物の肺残存性
６〜８週齢のＢＡＬＢ／ｃマウスを卵白アルブミン（ＯＶＡ）＋アルミニウム（１０μｇＯＶＡ＋２ｍｇＡｌ（ＳＯ４））で０日及び１４日後の２回免疫し、ＯＶＡ特異的ＩｇＥ抗体を誘導した。ＯＶＡ特異的ＩｇＥ抗体を誘導したマウスについて、ＯＶＡを２０ｍｇ／ｍＬを１日１０分間吸入感作した。このマウスにリン酸ベタメタゾンとして４０μｇに相当するリン酸ベタメタゾン含有ナノ粒子（ステルス：ステロイドを含有するＰＬＡ−ＰＥＧ／ＰＬＡナノ粒子）を単回静脈内投与した。また、対照として他の群のラットにコントロール及びリン酸ベタメタゾン水溶液（リン酸ベタメタゾンとして４０μｇ）をそれぞれ単回皮下注射投与した。
投与一定時間後、肺を取り出し、それらをホモジナイズし、ベタメタゾン（ＢＭ）量をイムノアッセイにより定量した。結果を図１に示した。
【００５６】
図１から、リン酸ベタメタゾン水溶液単独では１日後で既に検出限界以下になるが、本発明のリン酸ベタメタゾンを含有するナノ粒子は、７日目まで測定する肺に存在することが判った。したがって、本発明のリン酸ベタメタゾン含有ナノ粒子は患部ターゲッティング及び徐放性を有することを示している。
【００５７】
（２）気管支肺胞洗浄液中の炎症細胞浸潤
６〜８週齢のＢＡＬＢ／ｃマウスを卵白アルブミン（ＯＶＡ）＋アルミニウム（１０μｇＯＶＡ＋２ｍｇＡｌ（ＳＯ４））で０日及び１４日後の２回免疫し、ＯＶＡ特異的ＩｇＥ抗体を誘導した。ＯＶＡ特異的ＩｇＥ抗体を誘導したマウスについて、ＯＶＡを２０ｍｇ／ｍＬを１日１０分間吸入感作した。このＯＶＡ吸入操作を３回繰り返した。このマウスにリン酸ベタメタゾンとして４０μｇに相当するリン酸ベタメタゾン含有ナノ粒子を単回静脈内投与した。また、対照として他の群のラットにコントロール及びリン酸ベタメタゾン水溶液（リン酸ベタメタゾンとして４０μｇ）を、それぞれ単回皮下注射投与した。このマウスにペントバルビタール麻酔下で気管を切開し、気管内に２０Ｇ留置針にてカニューレを挿入後、生理食塩水約０．７ｍＬを注入し、回収し、この操作を繰り返して約５ｍＬの気管支肺胞洗浄液（ＢＡＬＦ：bronchoalveolar lavage fluid）を採取した。
【００５８】
採取したＢＡＬＦは４℃／１５００ｒｐｍ／１０分で遠心分離した。細胞は１ｍＬのＰＢＳに再浮遊させ、細胞数のカウントを行った後、細胞数１×１０５〜１×１０６ｃｅｌｌｓ／ｍＬに希釈したＢＡＬＦ８０μＬ、Fetal Bovine Serum(ＦＢＳ)（GIBCO社）２０μＬを使用し６４０ｒｐｍ、室温、２分間サイトスピン標本の作成を行った。その後、ディフ・クイック（国際試薬社製）で核染色を行い、鏡検し、細胞分画を調べた。気道炎症に対する効果を検討するために、ＯＶＡ吸収により好酸球を中心とした細胞浸潤が気道局所に認められ、この細胞浸潤の度合を気管支肺胞洗浄で得られた細胞数として評価した。吸入開始一日後よりコントロールと比較して有意な細胞数の増加を認め、７日後まで日ごとに増加を続けた。結果を図２に示した。
【００５９】
図２から判るように、本発明のリン酸ベタメタゾン含有ナノ粒子（ste）は、ＯＶＡ吸入開始翌日より有意な抑制を認め、７日後まで有意な抑制を認めた。一方、リン酸ベタメタゾン水溶液（beta）は１日後では抑制効果を示したが、５日後、７日後では効果を認めなかった。したがって、本発明のリン酸ベタメタゾン含有ナノ粒子は炎症細胞（好酸球）肺胞浸潤抑制効果に優れ、効果の持続性を有することが認められた。
【００６０】
（３）気道過敏性
６〜８週齢のＢＡＬＢ／ｃマウスを卵白アルブミン（ＯＶＡ）＋アルミニウム（１０μｇＯＶＡ＋２ｍｇＡｌ（ＳＯ４））で０日及び１４日後の２回免疫し、ＯＶＡ特異的ＩｇＥ抗体を誘導した。ＯＶＡ特異的ＩｇＥ抗体を誘導したマウスについて、ＯＶＡを２０ｍｇ／ｍＬを１日１０分間吸入感作した。このＯＶＡ吸入操作を３回繰り返した。のマウスにリン酸ベタメタゾンとして４０μｇに相当するリン酸ベタメタゾン含有ナノ粒子を単回静脈内投与した。また、対照として他の群のラットにコントロール及びリン酸ベタメタゾン水溶液（リン酸ベタメタゾンとして４０μｇ）をそれぞれ単回皮下注射投与した。このマウスをペントバルビタール麻酔下で気管切開後挿管し、従量式人工呼吸器（ハーバード社製）に繋ぎ、筋弛緩薬パンクロニウムブロマイドを１０倍希釈したものを０．１ｍＬ皮下注射し、一回換気量０．３ｍＬ、１５０回／分の調節呼吸とした。その後、肺機能解析装置（バクスコ社製）を用いてプレスチモグラフボディボックス法により気道抵抗（Raw）を測定した。気道反応性はマウスにメサコリン吸入後６．２５、１２．５、２５．０ｍｇ／ｍＬを超音波ネブライザーで２分間ずつ低濃度から吸入させ、吸入前後の気道抵抗（Raw）及び静肺コンプラインス（Cdyn）を測定した。メサコリン吸入後の静肺コンプラインス（Cdyn）、気道抵抗（Raw）及び気道抵抗の時間変化（airway pressure time index,APTI）を評価した。結果を図３、４及び５に示した。
【００６１】
図３から判ることは、無処置のマウスと比較してＯＶＡ吸入群ではメサコリン吸入後有意なＣｄｙｎの低下を認めたのに対し、本発明のリン酸ベタメタゾンを含有するナノ粒子投与群はＣｄｙｎの低下を防ぐ治療効果を認めた。一方、８μｇ／回のリン酸ベタメタゾン水溶液を５回連日皮下注射した場合、空ステルス（ステロイドを含有しないＰＬＡ−ＰＥＧ／ＰＬＡナノ粒子）及び非ステルスナノステロイド（ＰＥＧ化していないＰＬＡ粒子にリン酸ベタメタゾンを含有した粒子）では治療効果を認められなかった。
【００６２】
図４のＲａｗの測定は薬物投与９日後に評価した。メサコリンの濃度を６．２５、１２．５、２５．０ｍｇ／ｍＬと順次上げていったときの反応曲線を示し、縦軸は気道抵抗であり同じ濃度で増加が大きいほど気道過敏性が高かった。コントロール（●）と比較してＯＶＡ投与群（○）では有意な上昇を示し、リン酸ベタメタゾン１回投与（▼）では全く治療効果を認めなかったが、同量の本発明のリン酸ベタメタゾン含有ナノ粒子（▽）では有意な抑制効果を認めた。
【００６３】
さらに、ＯＶＡを先に吸入し炎症を惹起したものを３日後に本発明のリン酸ベタメタゾンを含有するナノ粒子を投与した場合（□）でも治療効果を示した。このことは、リン酸ベタメタゾンを含有するナノ粒子が実際の臨床上想定される気道炎症に治療効果が高いことを示唆しており、ステロイドが無効と言われる気道の構造上変化（気道リモデリング）への治療効果も期待できる所見である。
【００６４】
図５は、濃度依存性の検討を行ったものであり、気道抵抗の時間変化（ＡＰＴＩ）を薬物投与後６日目のものであり、本発明のリン酸ベタメタゾンを含有するナノ粒子を４０μｇ／マウスを投与したもの（＋ste40）で有意な気道抵抗抑制効果を示した。
【００６５】
統計学的処理
統計学的処理はstudent T-検定及びANOVA検定を用いて行い、危険率５％未満を有意差ありとした。
【００６６】
製剤例：静脈用注射剤
製造例２で得られたリン酸ベタメタゾンを含有するＰＬＡ−ＰＥＧブロック共重合体ナノ粒子を、ショ糖を加えた水溶液に加えて凍結乾燥した。得られた凍結乾燥剤に、別にバイアル充填した０．５％カルメロースあるいは注射用水を加えることにより静脈注射用剤を得た。
【産業上の利用可能性】
【００６７】
以上記載したように、本発明の気管支喘息治療剤及びアレルギー性鼻炎治療剤は、患部ターゲッティング及び徐放性に優れ、さらに気管支肺胞浸潤抑制効果及び気道過敏性抑制効果に優れているので、気管支喘息及び花粉症、ハウスダスト（ダニ）などのアレルギー性鼻炎の予防、治療用医薬品として有用であり、その産業上の利用可能性は多大なものである。
【図面の簡単な説明】
【００６８】
【図１】本発明の実施例における薬物の肺残存性の結果を示す図である。
【図２】本発明の実施例における気管支肺胞洗浄液中の炎症細胞浸潤の結果を示す図である。
【図３】本発明の実施例における気道過敏性試験の結果のうち、静肺コンプラインス（Cdyn）の結果を示す図である。
【図４】本発明の実施例における気道過敏性試験の結果のうち、気道抵抗（Raw）の結果を示す図である。
【図５】本発明の実施例における気道過敏性試験の結果のうち、気道抵抗抑制効果の結果を示す図である。
【図１】
2008162904.tif 000007
【図２】
2008162904.tif 000008
【図３】
2008162904.tif 000009
【図４】
2008162904.tif 000010
【図５】
2008162904.tif 000011